Brevet FR2814952A1 — publié le 20020412

Le domaine de la présente invention est celui des Particules de Vectorisation (PV), utiles pour l'administration de principes actifs (PA). Ces derniers sont, de préférence, des médicaments ou des nutriments pour l'administration à un organisme animal ou humain par voie orale ou nasale, vaginale, oculaire, souscutanée, intraveineuse, intramusculaire, intradermique, intrapéritonéale, intracérébrale, parentérale, etc... Mais il peut s'agir aussi de produits cosmétiques ou de produits phytosanitaires, tels que des herbicides, des pesticides, des insecticides, des fongicides, etc. En terme de nature chimique, les PA plus particulièrement, mais non limitativement, concernés par l'invention sont, par exemple, des protéines, des glycoprotéines, des peptides, des polysaccharides, des lipopolysaccharides, des oligonucléotides, des polynucléides et des molécules organiques. La présente invention concerne, plus précisément, des suspensions colloïdales de Particules de Vectorisation, avantageusement de type submicronique, à base de polyaminoacides (PAA). La présente invention vise aussi bien des particules nues en tant que telles, que les systèmes de vecteurs de PA, constitués par les particules chargées par le (ou les) PA considéré (s). La présente invention a également trait à des solides pulvérulents comprenant ces PV. L'invention concerne, également, des procédés de préparation desdites suspensions colloïdales de particules, avec ou sans PA. L'encapsulation ou l'adsorption de PA dans les PV a notamment, pour but de modifier leur durée d'action et/ou de les acheminer au lieu du traitement et/ou augmenter la biodisponibilité desdits PA. De nombreuses techniques d'encapsulation ont déjà été proposées. De telles techniques visent, d'une part, à permettre le transport du PA jusqu'à son site d'action thérapeutique, tout en le protégeant contre les agressions de l'organisme (hydrolyse, digestion enzymatique, etc. ) et, d'autre part, à contrôler la libération du PA sur son site d'action, afin de maintenir la quantité disponible pour l'organisme au niveau désiré. Les PA concernés par ces avatars de transport et de séjour dans l'organisme sont, par exemple, des protéines mais peuvent être, également, des produits tout autres, des molécules organiques d'origine synthétique ou naturelle. La revue de M. J. HUMPHREY (Delivery system for peptide Drugs, éditée par S. DAVIS et L. ILLUM, Plenum Press, N. Y. 1986), fait état de la problématique concernant l'amélioration de la biodisponibilité des PA et l'intérêt des systèmes de vectorisation et de libération contrôlée. Les PV selon l'invention sont du type de celles sur lesquelles le PA est adsorbé. Parmi tous les matériaux envisageables pour former des PV, les polymères sont de plus en plus utilisés, du fait de leurs propriétés intrinsèques. S'agissant du cahier des charges que l'on souhaite obtenir pour les PV, il est particulièrement exigeant et comprend, notamment, les spécifications suivantes. 1 La première spécification recherchée pour les PV serait que le polymère, constituant les PV soit biocompatible, éliminable (par excrétion) et/ou biodégradable et, encore mieux, qu'il soit métabolisé en produits non toxiques pour l'organisme. En outre, il conviendrait que la biodégradation dans l'organisme soit d'une durée suffisamment courte. 2 Les PV auraient avantage à pouvoir former, sans l'aide de solvant organique et/ou de tensioactif, une suspension aqueuse stable. 3 Il serait également souhaitable que les PV aient une taille suffisamment faible pour pouvoir subir, en suspension dans un liquide, une filtration stérilisante par un filtre dont le diamètre des pores est inférieur ou égal à 0, 2 Mm. 4 Il est souhaitable que les PV et les systèmes PV-PA puissent être obtenus par un procédé non dénaturant pour le PA. 5 Les PV devraient, avantageusement, permettre de contrôler la vitesse de libération du PA. 6 Une autre spécification importante serait que les systèmes PV-PA puissent constituer d'excellents médicaments injectables. Cette aptitude améliorée de l'administration par injection-e. g. intraveineuse ou intramusculaire- injectabilité se caractérise par : (i) un volume injecté réduit (pour une dose thérapeutique donnée) (ii) une viscosité faible. Ces deux propriétés sont satisfaites lorsque la dose thérapeutique de PA est associée à une quantité minimale de PV. En d'autres termes, les PV doivent avoir un fort taux de chargement en PA. 7 Le coût propre aux PV dans une préparation injectable doit être réduit et là encore il convient que les PV aient un fort taux de chargement en PA. En définitive, la faible taille et un fort taux de chargement sont des spécifications majeures recherchées pour les PV. 8 Il est également avantageux que le polymère, constitutif des PV, n'induise pas de réponse immunitaire. Les propositions techniques antérieures, décrites infra, ont tenté de satisfaire l'ensemble de ces spécifications. A titre d'illustration, on citera les propositions antérieures (a) à (h) : (a) Le brevet US-A-5 286 495 concerne un procédé d'encapsulation par vaporisation de protéines en phase aqueuse, à l'aide de matériaux ayant des charges opposées, à savoir : l'alginate (chargé négativement) et la polylysine (chargée positivement). Ce procédé de fabrication permet de produire des particules de taille supérieure à 35 m. (b) Par ailleurs, les techniques d'émulsion sont couramment utilisées pour préparer des microparticules chargées de PA. Par exemple, les demandes de brevets WO 91/06286, WO 91/06287 et WO 89/08449 divulguent de telles techniques d'émulsion dans lesquelles on a recours à des solvants organiques pour solubiliser des polymères, par exemple de type polylactique. Mais il s'est avéré que les solvants peuvent être dénaturants, notamment pour les PA peptidiques ou polypeptidiques. (c) On connaît, également, des PV biocompatibles appelées protéinoïdes, décrites dès 1970 par X. FOX et K. DOSE dans Molecular Evolution and the origin of Life , Ed. Marcel DEKKER Inc (1977). Ainsi, la demande de brevet WO 88/01213 propose un système à base d'un mélange de polypeptides synthétiques, dont la solubilité dépend du pH. Pour obtenir les microparticules matricielles selon cette invention, ils solubilisent le mélange de polypeptides, puis avec un changement de pH, ils provoquent la précipitation de particules protéinoïdes. Lorsque la précipitation s'effectue en présence d'un PA, celui-ci est encapsulé dans la particule. (d) On mentionnera également, pour mémoire, le brevet US 4 351 337 qui relève d'un domaine différent de celui de la vectorisation de PA propre à l'invention. Ce brevet divulgue des implants massiques fixés et localisés à des endroits bien précis de l'organisme. Ces implants sont des tubes ou des capsules creuses de taille microscopiques (160 Um et de longueur égale à 2 000 hum), constitués de copolymères de copoly (aminoacides)-e. g. poly (acide glutamique-leucine) ou poly (benzylglutamate-leucine)- obtenus par copolymérisation de monomères de N- carboxyanhydrides d'aminoacides (NCA). L'inclusion d'un PA s'opère par une technique d'évaporation de solvant d'un mélange de polymère et de PA. Le brevet US 4 450 150 appartient à la même famille que le brevet US 4 351 337 étudié ci-dessus et a essentiellement le même objet. Les PAA constitutifs sont des poly (acide glutamique- éthylglutamate). (e) La demande EP 0 734 720 a pour objet des particules de polyaminoacides utiles pour la vectorisation de PA. Ces particules ont une taille comprise entre 10 et 500 nm, de préférence entre 30 et 400 nm. Les particules selon EP 0 734 720 se forment spontanément par mise en contact de PAA avec une solution aqueuse. Les PAA comprennent des monomères aminoacides neutres et hydrophobes AANO (Leu, Ile, Val, Ala, Pro, Phe) et des monomères ionisables et hydrophiles AAI (Glu, Asp). Ces PAA sont préparés par copolymérisation de NCA de précurseurs d'AAI (e. g. Glu-OMe) et de NCA d'AAO (e. g. Leu) en solution dans un mélange dioxane/toluène. Le copoly (Glu-OMe) (Leu) obtenu en solution est récupéré par précipitation dans l'eau, filtration et séchage. Ce copolymère est alors soumis à une hydrolyse acide en l'incorporant dans l'acide TriFluoroAcétique (TFA), dans lequel il se dissout. Un copolymère (Glu-O-Na) (Leu) est récupéré après neutralisation, dialyse, filtration et lyophilisation. Le coPAA est dispersé dans une solution aqueuse de NaCl et il se forme spontanément une suspension de nanoparticules. Dès lors que l'on met en présence ces PV en suspension aqueuse avec un PA, celui-ci s'associe spontanément par adsorption avec les PV. Ces dernières présentent un coeur hydrophobe formé par des aminoacides hydrophobes et une "chevelure"extérieure hydrophile à base de d'aminoacides hydrophiles. Il est à noter que les particules de vectorisation selon EP 0 734 720 comportent des aminoacides ionisables (Glu) porteurs d'une charge électrique stabilisatrice négative, qui permet de prévenir la floculation et l'agrégation des particules PV. Toutes ces propositions techniques antérieures sus décrites : o soit satisfont incomplètement aux spécifications du cahier des charges indiqué supra, et, en particulier une aptitude à la stérilisation par filtration, une haute vitesse de dégradation, une adaptabilité aux contraintes de l'administration de médicaments par injection, un faible coût et un fort taux de chargement en PA i o soit pourraient être remplacées par de nouvelles solutions techniques susceptibles de procurer de nouveaux avantages (référence antérieure EP 0 734 720). Dans cet état de fait, un objectif essentiel est de pouvoir fournir de nouvelles PV qui forment spontanément, et sans l'aide de tensioactifs ou de solvants organiques, des suspensions aqueuses stables de PV. Un autre objectif essentiel de la présente invention est de fournir de nouvelles PV en suspension aqueuse colloïdale stable ou sous forme pulvérulente et à base de poly (aminoacides) (PAA), ces nouvelles PV se devant de satisfaire au mieux aux spécifications 1 à 8 du cahier des charges susvisé. Un autre objectif essentiel de l'invention est de perfectionner les particules divulguées dans la demande PCT WO 96/29991. Un autre objectif essentiel de l'invention est de fournir une suspension nouvelle de PV dont on maîtrise parfaitement les caractéristiques, notamment en termes du taux de chargement en PA et en termes de contrôle de cinétique de libération du PA. Un autre objectif essentiel de l'invention est de fournir des suspensions médicamenteuses injectables. Les spécifications, requises pour de telles suspensions, sont un faible volume d'injection et une faible viscosité. Il importe que la masse de particules colloïdales par dose d'injection soit le plus faible possible et ce sans limiter la quantité du principe actif PA transporté par ces particules, afin de ne pas nuire à l'efficacité thérapeutique. Un autre objectif essentiel de l'invention est de fournir une suspension colloïdale aqueuse ou un solide pulvérulent comprenant des particules de vectorisation de principes actifs satisfaisant aux spécifications visées ci-dessus et qui constitue une forme galénique appropriée et convenable pour une administration, par exemple orale, à l'homme ou l'animal. Un autre objectif essentiel de l'invention est de fournir une suspension colloïdale comprenant des particules de vectorisation de principes actifs filtrable sur des filtres de 0,2 gm à des fins de stérilisation. Un autre objectif essentiel de l'invention est de proposer un procédé de préparation de particules (sèches ou en suspension dans un liquide) de PAA utiles, notamment, comme vecteurs de principes actifs, ledit procédé se devant d'être, plus simple à mettre en oeuvre, non dénaturant pour les principes actifs et devant en outre toujours permettre une maîtrise fine de la granulométrie moyenne des particules obtenues. Un autre objectif essentiel de l'invention est l'utilisation des susdites particules en suspension aqueuse ou sous forme solide pour la préparation : * de médicaments (e. g. vaccins), en particulier pour administration notamment orale, nasale, vaginale, oculaire, sous-cutanée, intraveineuse, intramusculaire, intradermique, intrapéritonéale, intracérébrale ou parentérale, les principes actifs de ces médicaments pouvant être, notamment, des protéines, des glycoprotéines, des peptides, des polysaccharides, des lipopolysaccharides, des oligonucléotides et des polynucléotides ; 'et/ou de nutriments 'et/ou de produits cosmétiques ou phytosanitaires 'et/ou de molécules organiques médicamenteuses. Un autre objectif essentiel de la présente invention est de fournir des suspensions de PV submicroniques à base de PAA et susceptibles de servir de vecteur d'un PA, en particulier médicamenteux pour l'administration dudit PA à un organisme humain ou animal, ou bien encore d'un PA nutritionnel, phytosanitaire ou cosmétique. Un autre objectif de la présente invention est de fournir un médicament, du type système à libération prolongée de principes actifs, qui soit aisé et économique à produire et qui soit, en outre, biocompatible et apte à assurer un très haut niveau de biodisponibilité du PA. Un autre objectif essentiel de l'invention est de fournir un système de vectorisation de vaccin, qui soit non-immunogène intrinsèquement et en combinaison avec un ou plusieurs antigènes. Les objectifs relatifs aux produits (parmi d'autres) sont atteints par la présente invention qui concerne, tout d'abord, une suspension colloïdale stable de particules structurées submicroniques susceptibles d'être utilisées, notamment pour la vectorisation de principe (s) actif (s) PA, ces particules étant des arrangements supramoléculaires individualisés (discrets) : o à base de polyaminoacides (PAA) amphiphiles, linéaires, à enchaînements peptidiques et comprenant au moins deux types différents d'aminoacides récurrents hydrophiles AAI et hydrophobes AAO, les aminoacides de chaque type étant identiques ou différents entre eux- o aptes à associer en suspension colloïdale à l'état non dissous, au moins un PA et à libérer celui-ci, notamment in vivo, de manière prolongée et/ou retardée ; o et stables en phase aqueuse à pH compris entre 4 et 13 en l'absence de tensioactif (s) ; caractérisée en ce que les aminoacides récurrents hydrophiles AAI et hydrophobes AAO des PAA constitutifs des particules, sont des aminoacides neutres hydrophiles AANI et neutres hydrophobes AANO ; les acides aminés récurrents de chaque type AANI et AANO étant identiques ou différents entre eux. L'un des fondements inventifs de ces nouvelles particules de vectorisation PV, en suspension aqueuse colloïdale stable ou à l'état de solide pulvérulent, tient à la sélection originale d'un groupe de polymères et d'un méthodologie originale permettant d'obtenir des particules de taille submicronique, qui forment une suspension colloïdale aqueuse stable en l'absence de tensioactifs ou de solvants. Un autre fondement inventif de ces nouvelles particules de vectorisation PV, en suspension aqueuse colloïdale stable ou à l'état de solide pulvérulent, tient à la sélection originale de deux aminoacides neutres à titre de monomères récurrents hydrophiles AANI et hydrophobes AANO. Or, contrairement à ce que l'homme du métier aurait pu craindre, le fait de ne pas avoir d'aminoacides hydrophiles ionisables AAII et donc pas de charges négatives, comme dans les particules selon le WO 96/29991, n'a pas nuit à la stabilité. En effet, contre toute attente, la suspension colloïdale selon la présente invention ne flocule pas. Les particules à base de poly (AANI/AANO) ne s'auto-agrègent pas. En outre, il n'était absolument pas évident a priori que ces particules de poly (AANI/AANO) puissent s'associer spontanément avec des principes actifs PA et relarguer ces PA sur les sites d'action thérapeutique. La structure des polymères PAA et la nature des acides aminés neutres, sont choisies de telle façon que : * les chaînes de polymères se structurent spontanément sous forme de particules (PV) de petite taille ; * les particules forment une suspension colloïdale stable dans l'eau et en milieu physiologique ; 'les PV s'associent avec des protéines ou autres PA en milieu aqueux, par un mécanisme spontané et non dénaturant pour la protéine ; les PV libèrent les PA en milieu physiologique et, plus précisément, in vivo ; la cinétique de libération est fonction de la nature du polymère PAA précurseur des PV. Ainsi, en jouant sur la structure particulière du PAA, on peut contrôler les phénomènes d'association et de libération du PA sur le plan cinétique et quantitatif. Il est du mérite de la demanderesse d'avoir choisi, à titre de matériau constitutif des PV, une composition particulière de polyaminoacides neutres qui sont amphiphiles et qui, donc, possèdent des propriétés des PV en PAA, à savoir : 'possibilité de former spontanément des suspensions colloïdales de PV compatibles avec le pH des milieux physiologiques rencontrés dans les applications thérapeutiques visées ; 'association spontanée des PA avec des PV en l'absence d'autre agent que l'eau qui leur sert de solvant et qui, dans le cas des protéines, n'est pas dénaturant ; 'possibilité de libérer le PA du complexe d'association PA-PV, dans des conditions physiologiques, avec des profils pharmacocinétique et pharmacodynamique, qui laissent présager des utilisations intéressantes dans le domaine thérapeutique (vectorisation PA) ; . filtrabilité avec seuil de coupure inférieur ou égal à 0,2 m à des fins de stérilisation 'biodégradibilité améliorée ; 'aptitude à l'injection optimisée. Ces PAA peuvent être du type ordonné, séquentiel alterné (blocs) ou du type désordonné, séquentiel aléatoire (statistiques). Ainsi, selon une première forme de réalisation des PV selon l'invention, les PAA constitutifs sont du type bloc et sont caractérisés par un rapport molaire AANO/ (AANI+AANO) tel que : 'AANO/ (AANI+AANO) > 6%, * 10% : 9 AANO/ (AANO + AANI) : 970%, # de préférence, 20% AANO/(AANI + AANO) #60%, # et plus préférentiellement encore, 35% # AANO/ (AANI + AANO) # 50%. Avantageusement, la longueur absolue de chaque bloc d'AANO, exprimé en nombre d'AANO est telle que : # AANO # 5, # de préférence, AANO # 10, # et, plus préférentiellement encore, AANO # 20. Selon une deuxième forme de réalisation des PV selon l'invention, les PAA constitutifs sont du type statistique c'est-à-dire préparés par copolymérisation simultanée de monomères de AANI et AANO, et le rapport molaire AANO/ (AANO + AANI) est tel que : # AANO/(AANO + AANI) # 10 %, # et, de préférence, AANO/(AANO + AANI) # 20 %, # et, plus préférentiellement encore, 30% # AANO/(AANI + AANO) Avantageusement, la masse molaire Mw de ces PAA statistiques est telle que : # Mw # 2 000 g/mol, # de préférence, Mw # 5 500 g/mol, # et plus, préférentiellement encore, 5 500 g/mol # Mw # 200 000 g/mol. Suivant une caractéristique préférée de l'invention, les PAA blocs ou statistiques constitutifs de particules ont des degrés de polymérisation DP compris entre 30 et 600, de préférence entre 50 et 200 et, plus préférentiellement encore, entre 60 et 150. Avantageusement, les PAA constitutifs des particules PV sont des PAA diblocs . Avantageusement, l' (les) AANO hydrophobe (s) est (sont) choisi (s) dans le groupe comprenant : + les acides aminés neutres naturels suivants : Leu, Ile, Val, Ala, Pro, Phe ; . les acides aminés neutres, rares ou synthétiques suivants : norleucine, norvaline ; + les dérivés des acides aminés polaires suivants : glutamate de méthyle, glutamate d'éthyle, aspartate de benzyle, N-acétyllysine. De préférence, l' (les) AANI hydrophile (s) est (sont) choisi (s) dans groupe comprenant : les acides aminés neutres naturels suivants : sérine, thréonine, hydroxyproline, glutamine, asparagine ; les acides aminés neutres, rares ou synthétiques suivants : méthionine-Soxyde, O-glycosidyl-sérine ; les dérivés des acides aminés neutres : N-hydroxyéthyl-glutamine, Nhydroxypropyl-asparagine. Suivant une caractéristique avantageuse, les particules de vectorisation (PV) de la suspension ont une de taille moyenne comprise entre 0,01 et 0, 5 jim, de préférence entre 0,01 et 0.2 um. La suspension a également pour caractéristique préférée d'être aqueuse et stable. La présente invention vise, non seulement des suspensions de particules nues, telles que définies ci-dessus, mais également des particules comprenant au moins un principe actif PA. De préférence, la suspension selon l'invention est aqueuse et stable. Ces particules, chargées ou non en PA, sont, avantageusement, sous forme dispersée dans un liquide (suspension), de préférence aqueux, mais peuvent également être à l'état de solide pulvérulent, obtenu à partir de la suspension de PV telle que définie ci-dessus. D'où il s'ensuit que l'invention concerne, outre une suspension colloïdale (de préférence aqueuse) de PV, un solide pulvérulent comprenant des PV et obtenu à partir de la suspension selon l'invention. Un autre objet essentiel de l'invention se rapporte à la préparation des particules sélectionnées (telles que décrites ci-avant), aussi bien sous forme de suspension colloïdale que sous forme de solide pulvérulent. Le procédé de préparation considéré consiste, essentiellement, à synthétiser des PAA précurseur et à les transformer en particules structurées. Plus précisément, il s'agit, tout d'abord, d'un procédé de préparation de particules structurées submicroniques susceptibles d'être utilisées, notamment pour la vectorisation de principe (s) actif (s), ces particules étant des arrangements supramoléculaires discrets : o à base de polyaminoacides (PAA) amphiphiles, linéaires, à enchaînements peptidiques et comprenant au moins deux types différents d'aminoacides récurrents hydrophiles AAI et hydrophobes AAO, les aminoacides de chaque type étant identiques ou différents entre eux- o aptes à associer en suspension colloïdale à l'état non dissous, au moins un PA et à libérer celui-ci, notamment in vivo, de manière prolongée et/ou retardée ; o et stables en phase aqueuse à pH compris entre 4 et 13 en l'absence de tensioactif (s). Ce procédé est caractérisé en ce que : 1) on réalise une copolymérisation de monomères formés par des anhydrides de N-CarboxyAminoacides (NCA) d'au moins deux types différents : + d'une part, des monomères NCA de départ comprenant des NCA-Glu-OR et/ou des NCA-Asp-OR, et/ou des NCA-AANI, + et d'autre part, des NCA-AANO, en présence : - d'au moins un solvant polaire non aromatique, de préférence choisi dans le groupe comprenant : la N-MéthyIPyrrolidone (NMP), le DiMéthyIFormamide (DMF), le DiMéthylsulfOxyde (DMSO), le DiMéthylAcétamide (DMAc), la pyrrolidone ; la NMP étant plus particulièrement préférées ; - et éventuellement d'au moins un co-solvant sélectionné parmi les solvants aprotiques (de préférence le dioxanne-1,4) et/ou les solvants protiques (de préférence la pyrrolidone) et/ou l'eau et/ou les alcools, le méthanol étant particulièrement préféré ; 2) dans le cas où les monomères NCA de départ sont des NCA- Glu-OR et/ou des NCA-Asp-OR (R= alkyle), on met en oeuvre une aminolyse qui consiste à mettre en présence le copolymère obtenu à l'étape 1 avec une phase aqueuse comprenant au moins une amine et qui permet la transformation de Glu-OR en Gln et de Asp-OR en Ase 3) éventuellement on dialyse le milieu réactionnel pour purifier la suspension aqueuse de particules structurées ; 4) éventuellement on concentre cette suspension de l'étape 3 ; 5) on élimine le milieu liquide pour recueillir le solide pulvérulent comprenant les particules. La première étape du procédé s'inspire des techniques connues de polymérisation d'anhydrides de N-carboxy- (-aminoacides (NCA), décrites, par exemple, dans l'article Biopolymers, 15, 1869 (1976) et dans l'ouvrage de H. R. KRICHELDORF aAminoacid-N-carboxy Anhydride and Related Heterocycles Springer Verlag (1987). La mise en oeuvre de solvants de copolymérisation aprotiques non aromatiques polaire, judicieusement choisis, en évitant toute précipitation et le fait d'avoir recours à une hydrolyse acide en présence d'eau et de solvant organique polaire non aromatique, permet d'obtenir des particules structurées, discrètes et submicroniques à forte capacité de chargement de PA, et qui forment une suspension colloïdale, stable en milieu aqueux. Ces particules ne sont nullement comparables à un précipité aggloméré macroscopique du genre de celui évoqué ciavant à propos de la proposition antérieure (d). Suivant une variante, à l'issue de l'étape 1, on précipite-de préférence dans l'eau-le copolymère poly (AANO) (AANI) obtenu et on recueille ce précipité. Cette variante correspond à un mode discontinu de préparation de particules, dans lequel on isole le copolymère poly (AANO) (AANI) sous forme de précipité formant un produit intermédiaire stable. Ce précipité peut être, par exemple, filtré, lavé et séché. De manière plus préférée encore, les NCA-pAAI sont des NCA d'acide glutamique ou aspartique 0-alkyle, par exemple des NCA- Glu-O-Me, NCA-Glu-O-Et ou NCA-Glu-O-Bz (Me = méthyle-Et = Ethyle-Bz = Benzyle). De manière connue, la copolymérisation se déroule à une température comprise entre 20 et 120oC, à pression atmosphérique et en présence d'un initiateur aminé, e. g. : NH3. D'autres paramètres expérimentaux, comme la concentration en NCA et/ou polymère dans le solvant polaire non aromatique (de préférence le NMP), et/ou la concentration ou la nature du cosolvant protique, lors de la synthèse, seront ajustés selon les effets désirés et connus de l'homme de l'art. L'hydrolyse acide (étape 2) est réalisée à l'aide d'eau et d'au moins un acide minéral, tel l'aide phosphorique ou chlorhydrique-ce dernier étant préféré-et/ou un acide organique, tel l'acide TriFluoroAcétique (TFA), l'acide acétique, l'acide dichloroacétique, ou les acides organosulfoniques. Les proportions eau/acide-exprimées en parties en poids-dans une phase aqueuse acide d'hydrolyse sont, avantageusement : de 60/1 à 2/1, de préférence 40/1 à 2/1, . et, plus préférentiellement encore, 20/1 à 2/1. Les proportions phase aqueuse acide d'hydrolyse/NMP-exprimées en parties en poids-sont, avantageusement : de 5/100 à 200/100 de préférence, 10/100 à 100/100 et, plus préférentiellement encore, de 20/100 à 80/100. D'autres paramètres, comme la concentration en polymère, la température du mélange réactionnel, le mode d'ajout de la phase aqueuse acide d'hydrolyse, l'emploi de pression réduite, la durée de la réaction, etc..., sont ajustés selon les effets désirés et bien connus de l'homme de l'art. La neutralisation (étape 3) s'opère, en pratique, par exemple à l'aide de soude. On élimine ensuite le sel formé à l'issue de la neutralisation, ainsi que le solvant, par tout traitement de séparation physique approprié, par exemple par diafiltration (dialyse) (étape 4), filtration, modification pH, chromatographie... Cela conduit à une suspension aqueuse de particules structurées qui peut être concentrée, par exemple par distillation ou tout autre moyen physique convenable : ultrafiltration, centrifugation. Pour séparer, à l'étape 6, les particules de leur milieu liquide de suspension, on élimine, éventuellement, la phase aqueuse, par exemple par séchage (e. g. à l'étuve), par lyophilisation ou tout autre moyen physique convenable : ultrafiltration, centrifugation. On récupère, à l'issue de cette étape 6, un solide pulvérulent, de couleur blanche. Selon une variante, l'étape de concentration peut être réalisée par un traitement chimique, tel qu'un abaissement du pH, qui transforme en acide la partie hydrophile des monomères glutamates, ce qui les rend insolubles dans l'eau. Ces intermédiaires PAA acides peuvent être filtrés, lavés et séchés. Lesdits intermédiaires acides peuvent être neutralisés avec une base chimique dans une étape ultérieure afin d'obtenir une suspension de particules. Il est à noter que la mise en oeuvre des étapes 1,2, 3,4 et éventuellement 5 du procédé ci-dessus correspondant à une préparation d'une suspension colloïdale de particules submicroniques et à fort taux de chargement avec les PA. Lors de cette préparation de suspension colloïdale, les PAA amphiphiles poly (AANO) (AANI) de l'étape 2 sont placés dans un milieu aqueux dans lequel au moins une partie des AANI est soluble et au moins une partie des AANO est insoluble. Les PAA existent sous forme de nanoparticules dans ce milieu aqueux. Une alternative pour préparer la suspension de PV selon l'invention consiste à mettre en présence le solide pulvérulent, tel que décrit ci-dessus et en tant que produit et par son procédé d'obtention, avec un milieu aqueux, non solvant des AANO. Pour effectuer l'association d'un ou plusieurs PA aux particules, il est possible de mettre en oeuvre plusieurs méthodes conformément à l'invention. Des exemples, non limitatifs, de ces méthodes sont énumérés ci-après. Selon une première méthode, on effectue l'association de PA aux particules par mise en présence d'une phase liquide (aqueuse ou non) contenant le PA avec la suspension colloïdale de particules. Selon une deuxième méthode, on effectue l'association du PA aux particules par mise en présence d'un PA à l'état solide avec la suspension colloïdale de particules. Le PA solide peut être, par exemple, sous forme de lyophilisat, de précipité, de poudre ou autre. Selon une troisième méthode, on met en présence le solide pulvérulent (PAA), tel que décrit supra en tant que produit et par ses caractéristiques d'obtention, avec une phase liquide (aqueuse ou non) contenant le PA. Selon une quatrième méthode, on met en présence le solide pulvérulent, tel que décrit supra en tant que produit et par ses caractéristiques d'obtention, avec le PA sous forme solide. On disperse ensuite ce mélange de solides, dans une phase liquide, de préférence une solution aqueuse. Dans toutes ces méthodes, le PA utilisé peut être sous forme pure ou préformulée. Compte tenu de la taille nanométrique des particules, la suspension peut être filtrée sur des filtres de stérilisation, ce qui permet d'obtenir, aisément et à moindre coût, des liquides médicamenteux injectables stériles. Le fait de pouvoir, grâce à l'invention, contrôler la taille des particules et atteindre des valeurs de Dh entre 25 et 100 nm, est un atout important. La présente invention vise, également, de nouveaux produits intermédiaires du procédé décrit ci-dessus, caractérisés en ce qu'ils sont constitués par des copolymères PAA précurseurs de particules. Selon un autre de ses aspects, l'invention concerne une suspension et/ou un solide pulvérulent, tels que définis cidessus et/ou tels qu'obtenus par le procédé présenté supra, cette suspension et ce solide comprenant au moins un principe actif, choisi, de préférence, parmi : * les vaccins ; * les protéines et/ou les peptides, parmi lesquels les plus préférentiellement retenus sont : les hémoglobines, les cytochromes, les albumines, les interférons, les antigènes, les anticorps, l'érythropoïétine, l'insuline, les hormones de croissance, les facteurs VIII et IX, les interleukines ou leurs mélanges, les facteurs stimulants de l'hématopoïèse ; * les polysaccharides, l'héparine étant plus particulièrement sélectionnée ; * les acides nucléiques et, préférablement, les oligonucléotides d'ARN et/ou d'ADN ; 'des molécules non petido-protéiques appartenant à diverses classes de chimiothérapie anticancéreuses et, en particulier, les anthracyclines et les taxoïdes * et leurs mélanges. L'invention vise, également, une suspension et/ou le solide pulvérulent chargé (s) en PA nutritionnel, phytosanitaire ou cosmétique. Enfin, l'invention concerne une spécialité pharmaceutique, nutritionnelle, phytosanitaire ou cosmétique, caractérisée en ce qu'elle comporte une suspension et/ou du solide pulvérulent chargé (s) en PA et tels que définis ci-dessus. Selon un autre de ses objets, l'invention vise, également, l'utilisation de ces PV (en suspension ou sous forme solide) chargées en PA, pour la fabrication de médicaments du type systèmes à libération contrôlée de PA. Dans le cas de médicaments, il peut s'agir, par exemple de ceux administrables, de préférence par voie orale, nasale, vaginale, oculaire, sous-cutanée, intraveineuse, intramusculaire, intradermique, intrapéritonéale, intracérébrale ou parentérale. Les applications cosmétiques envisageables sont, par exemple, les compositions comprenant un PA associé aux PV selon l'invention et applicables par voie transdermique. Les produits phytosanitaires concernés peuvent être, par exemple, des herbicides, des pesticides, des insecticides, des fongicides, etc... Les exemples qui suivent permettront de mieux comprendre l'invention dans ses différents aspects produit/procédé/application. Ces exemples illustrent la préparation de particules de polyaminoacides chargés ou non en principes actifs, de même qu'ils présentent les caractéristiques de structure et les propriétés de ces particules. EXEMPLES Exemple 1-Préparation du polymère-poly (leucine)-bloc- (glutamate de méthyle) Les techniques utilisées, pour la polymérisation des NCA en polymères de structures en blocs ou statistiques sont connues de l'homme de l'art et sont détaillées dans l'ouvrage de H. R. KRICHELDORF"a-Aminoacides-N-Carboxy Anhydrides and Related Heterocycles", Springer Verlag (1987). La synthèse suivante précise la synthèse de l'un d'entre eux. Synthèse de la poly (Leu) 40-poly (GluOMe) 80 : 10 g de NCA-GluOMe sont solubilisés dans un mélange de 150 ml de NMP à 60 C. 5 ml d'une solution de 0,91 g de benzylamine dans 50 ml de NMP sont ajoutés au monomère en une fois. Après 1 h, on ajoute 14,1 g de NCA-Leu solubilisé préalablement dans 20 ml de NMP. La polymérisation continue encore durant 3-4 h. Un prélèvement du milieu réactionnel permet de connaître les caractérisations suivants : Rendement 90 %. Composition par RMN 1H : (TFA-d) 66 % molaire GluOMe. Viscosité réduite (0, 5% de TFA à 25 C) 0,4 dl/g. Masse Molaire par GPC : 20 000 g/mol. Exemple 2-Aminolyse du poly (leucine)-bloc- (glutamate de méthyle) avec l'hydroxyéthylamine A la solution de polymère dans la NMP préparé selon l'exemple 1, sont ajouté 10 g d'hydroxyéthylamine en une fois. Le milieu est porté et maintenu à 800C pendant 2 jours. On ajoute ensuite 150 ml d'eau à la solution du polymère. Elle est ensuite purifiée par une étape de dialyse qui assure l'élimination de l'excès d'amine et la NMP. Les particules sont enfin isolées par lyophilisation. Rendement quantitatif. RMN 1H (TFA-d) : 8% Methoxy résiduels (3. Sppm) ; 92% hydroxyéthylglutamine. Composition RMN 1H (TFA- d) : 34% Leu. Taille des particules (diffusion de la lumière mode QLS) : 1OOnm. Exemple 3-Mise en évidence des nanoparticules par Diffusion de la Lumière (DDL) et par Microscopie Electronique à Transmission (TEM) 10 mg de particules du polymère 1 sont suspendus dans 10 ml d'eau ou une solution aqueuse de sel. Cette solution est ensuite introduite dans un granulomètre Coulter (ou diffractomètre laser). Les résultats de l'analyse de la granulométrie des différents produits testés sont présentés dans le tableau 1 suivant. Tableau 1-Mesures de la taille des PV Exemple Polymère Taille (nm) 2 POLY [ (LEU) 0. 66-BLOC- (GLN-N- 00 HYDROXYETHYL) O, 37]x Exemple 4 : Test d'association des nanoparticules avec une protéine (l'insuline) A partir d'une solution tampon phosphate isotonique de pH 7,4, on prépare une solution d'insuline humaine titrée à 1,4 mg/ml correspondant à 40 UI/ml. Dans 1 ml de cette solution d'insuline, on disperse 10 mg du PV préparé dans l'exemple 1. Après 15 heures d'incubation à température ambiante, l'insuline associée aux PV et l'insuline libre sont séparées par centrifugation (60 000 g, lheure) et ultrafiltration (seuil de filtration 300 000 D). L'insuline libre récupérée dans le filtrat est dosée par CLHP ou par ELISA et l'on en déduit par différence la quantité d'insuline associée. La quantité d'insuline associée au PV est supérieure à 0,77 mg, ce qui représente plus de 55% du total de l'insuline engagée. Le tableau suivant rassemble les résultats des mesures de taux d'association effectuées sur différents PV. Le taux d'association exprime le pourcentage d'insuline associée par rapport à l'insuline engagée dans une préparation titrée à 1.4 mg/ml d'insuline et 10 mg/ml de PV. Cette valeur est transformée en un taux de chargement qui exprime une formulation à 100% de fixation de la protéine, en mg de insuline par 100 mg de PV. Tableau 2-Mesures du taux d'association avec l'insuline pour un mélange 0.14 mg INSULINE/mg PV Exemple Polymère Taux Taux de d'association chargement (%) mg/lOOmg PV 2 POLY [ (LEU) 0. 66-BLOC- (GLN-N- 99 13.6 HYDROXYETHYL) o 3 7] Exemple 5 : Pharmacocinétique et pharmacodynamie des PVcharges avec l'insuline chez le chien sain à jeun La préparation particules+insuline de l'exemple 4. a été injectée à des chiens, rendus diabétiques par pancréatectomie totale et à jeun de la veille au soir. L'administration à 11 heures du matin par voie sous cutanée thoracique de la préparation a été faite à la posologie de 0, 5 UI/kg d'insuline par Kg de poids vif de l'animal. Le volume administré est compris entre 0,18 et 0,24 ml. Au temps-4,-2, 0,1, 2,4, 6, 8,12, 16,20, 24,28, 32,36, 40,44 et 48 heures, 1 ml de sang sont prélevés par ponction jugulaire sous vide sur tube héparinate de sodium. 30 gel de sang total sont utilisés extemporanément pour mesure de la glycémie. Le tube est ensuite centrifugé, décanté et le plasma stocké à-20 C pour dosage de l'insuline. Les résultats présentés dans la figure 1 ci-après montrent un relarguage de l'insuline jusqu'à 12 heures (trait plein) et un effet hypoglycémiant important qui se prolonge jusqu'à 20 heures (trait discontinu) après l'injection. Tableau 3-Mesures du temps d'action de l'insuline (effet hypoglycémiant) en présence de PV selon l'invention Exemple Polymère Temps de retour au niveau basal (h) INSULINE SOLUBLE (SANS PV) 1 2 POLY [ (LEU) 0. 66-BLOC- (GLN-N-20H HYDROXYETHYL) Q 3 7] x Cet exemple démontre la non dénaturation de l'insuline en présence de PV selon l'invention. De plus, l'exemple 2 permet de mettre en évidence l'augmentation de la durée d'action de l'insuline par rapport à l'insuline non formulée, et donc, l'utilité des PV en tant que système retard pour la libération contrôlée de l'insuline. Elle montre également comment il est possible de maîtriser la durée d'action par la choix judicieuse du groupement hydrophobe. Exemple 6 : Aminolyse du poly (Phénylalanine) -bloc- (glutamate de méthyle) avec l'hydroxyéthylamine A la solution de polymère dans la NMP préparé selon l'exemple 1 en partant des monomères NCAGluOMe et NCAPhénylalanine, sont ajouté 10 g d'hydroxyéthylamine en une fois. Le milieu est porté et maintenu à 800C pendant 2 jours. On ajoute ensuite 150ml d'eau à la solution du polymère. Elle est ensuite purifié par une étape de dialyse qui assure l'élimination de l'excès d'amine et la NMP. Les particules sont enfin isolées par lyophilisation. Rendement quantitatif. RMN 1H (TFA-d) : 6% Methoxy résiduels (3. Sppm) ; 94% hydroxyéthylglutamine. Composition RMN 1H (TFAd) : 34% Leu. Taille des particules (diffusion de la lumière mode QLS) : 100 nm. Exemple 7 : Aminolyse du poly (leucine-bloc-glutamate de benzyle) avec la 3-amino-propylène-l, 2-glycol A la solution de polymère dans la NMP préparée selon l'exemple 1, en partant des monomères NCAGluOBzl et NCALeu, sont ajoutés 10g de 3-amino-propylène-l, 2-glycol en une fois. Le milieu est porté à 800C pendant 2 jours. On ajoute ensuite 150 ml d'eau à la solution du polymère. Elle est ensuite purifiée par une étape de dialyse qui assure l'élimination de l'excès d'amine et du solvant. Les particules sont enfin isolées par lyophilisation. Rendement quantitatif. Taille des particules (QLS, selon l'exemple 3) : 100 nm. Exemple 8 : Test d'association des nanoparticules avec une protéine (l'insuline) Selon l'exemple 4, on met en oeuvre les particules isolées de l'exemple 6 et de l'insuline humaine pour obtenir un taux de chargement exprimé en mg d'insuline par 100mg de PV. Exemples Polymère Taux Taux de d'association chargement en mg/l0Omg PV 6 POLY (PHEo. 79-BLOC-GLN-N- 99 8. 5 DiHYDROXYPROPYLo. 21) x 7 POLY (LEUo. 66-BLOC-GLN-N- 99 13. 7 DiHYDROXYPROPYLo. 33) x REVENDICATIONS 1-Suspension colloïdale stable de particules structurées submicroniques susceptibles d'être utilisées, notamment pour la vectorisation de principe (s) actif (s) PA, ces particules étant des arrangements supramoléculaires individualisés (discrets) : o à base de polyaminoacides (PAA) amphiphiles, linéaires, à enchaînements peptidiques et comprenant au moins deux types différents d'aminoacides récurrents hydrophiles AAI et hydrophobes AAO, les aminoacides de chaque type étant identiques ou différents entre eux ; o aptes à associer en suspension colloïdale à l'état non dissous, au moins un PA et à libérer celui-ci, notamment in vivo, de manière prolongée et/ou retardée ; o et stables en phase aqueuse à pH compris entre 4 et 13 en l'absence de tensioactif (s) ; caractérisée en ce que les aminoacides récurrents hydrophiles AAI et hydrophobes AAO des PAA constitutifs des particules, sont des aminoacides neutres hydrophiles AANI et neutres hydrophobes AANO ; les acides aminés récurrents de chaque type AANI et AANO étant identiques ou différents entre eux. 2-Suspension selon la revendication 1 caractérisée en ce que les PAA constitutifs des particules sont des PAA"blocs", dans lesquels : o le rapport molaire AANO/ (AANI + AANO) est > 6%, o et la longueur absolue du bloc AANO est zu 5, de préférence 10, et plus préférentiellement 20. 3-Suspension selon la revendication 1 caractérisée en ce que les PAA constitutifs des particules sont des PAA"copolymères statistiques"caractérisés en ce que : 'le rapport molaire AANI/ (AANI + AANO) est 10%, et de préférence 20% et plus préférentiellement entre 30 et 70%, * la masse molaire Mw 2000 Da. 4-Suspension selon l'une quelconque des revendications 1 à 3, caractérisée en ce que l' (les) AANO hydrophobe (s) est (sont) choisi (s) dans le groupe comprenant : + les acides aminés neutres naturels suivants : Leu, Ile, Val, Ala, Pro, Phe ; . les acides aminés neutres, rares ou synthétiques suivants : norleucine, norvaline ; + les dérivés des acides aminés polaires suivants : glutamate de méthyle, glutamate d'éthyle, aspartate de benzyle, N-acétyllysine. 5-Suspension selon l'une quelconque des revendications 1 à 4, caractérisée en ce que l' (les) AANI hydrophile (s) est (sont) choisi (s) dans groupe comprenant : les acides aminés neutres naturels suivants : sérine, thréonine, hydroxyproline, glutamine, asparagine ; les acides aminés neutres, rares ou synthétiques suivants : méthionine-Soxyde, O-glycosidyl-sérine ; les dérivés des acides aminés neutres : N-hydroxyéthyl-glutamine, N-hydroxypropyl-asparagine. 6-Suspension selon l'une quelconque des revendications 1 à 5, caractérisée en ce que les particules de vectorisation (PV) qu'elle contient ont une de taille moyenne comprise entre 0,01 et 0, 5 Mm, de préférence entre 0,01 et 0. 2 Mm. 7-Suspension colloïdale aqueuse de particules, selon l'une quelconque des revendications 1 à 5 caractérisée en ce qu'elle est aqueuse et stable. 8-Suspension selon l'une quelconque des revendications 1 à 7, caractérisée en ce que les particules comprennent au moins un principe actif. 9-Solide pulvérulent caractérisé en ce qu'il est obtenu à partir de la suspension selon l'une quelconque des revendications 1 à 8. 10-Procédé de préparation du solide pulvérulent selon la revendication 9, caractérisée en ce que : 1) on réalise une copolymérisation de monomères formés par des anhydrides de N-CarboxyAminoacides (NCA) d'au moins deux types différents, . d'une part, des monomères NCA de départ comprenant des NCA-Glu-OR et/ou des NCA-Asp-OR, et/ou des NCA-AANI, . et d'autre part, des NCA-AANO, en présence : d'au moins un solvant polaire non aromatique, de préférence choisi dans le groupe comprenant : la N-MéthyIPyrrolidone (NMP), le DiMéthyIFormamide (DMF), le DiMéthylsulfOxyde (DMSO), le DiMéthylAcétamide (DMAc), la pyrrolidone ; la NMP étant plus particulièrement préférées ; et éventuellement d'au moins un co-solvant sélectionné parmi les solvants aprotiques (de préférence le dioxanne-1, 4) et/ou les solvants protiques (de préférence la pyrrolidone) et/ou l'eau et/ou les alcools, le méthanol étant particulièrement préféré ; 2) dans le cas où les monomères NCA de départ sont des NCA- Glu-OR et/ou des NCA-Asp-OR (R = alkyle), on met en oeuvre une aminolyse qui consiste à mettre en présence le copolymère obtenu à l'étape 1 avec une phase aqueuse comprenant au moins une amine et qui permet la transformation de Glu-OR en Gln et de Asp-OR en Asn ; 3) éventuellement on dialyse le milieu réactionnel pour purifier la suspension aqueuse de particules structurées ; 4) éventuellement on concentre cette suspension de l'étape 3 ; 5) on élimine le milieu liquide pour recueillir le solide pulvérulent comprenant les particules. 11-Procédé de préparation de la suspension selon l'une quelconque des revendications 1 à 7, caractérisé en ce que l'on met en présence d'un milieu aqueux, le solide pulvérulent selon la revendication 9 et/ou le solide pulvérulent obtenu par le procédé selon la revendication 10. 12-Procédé de préparation de la suspension selon la revendication 8, caractérisé en ce que l'on effectue l'association de PA aux particules, par mise en présence d'une phase liquide contenant le PA avec la suspension colloïdale de particules. 13-Procédé de préparation de la suspension selon la revendication 8, caractérisé en ce que l'on effectue l'association du PA aux particules par mise en présence d'un PA à l'état solide avec la suspension colloïdale de particules. 14-Procédé de préparation de la suspension selon la revendication 8, caractérisé en ce que l'on met en présence le solide pulvérulent selon la revendication 8 et/ou le solide pulvérulent obtenu par le procédé selon la revendication 9, avec une phase liquide contenant le PA. 15-Procédé de préparation de la suspension selon la revendication 8, caractérisé en ce que l'on met en présence le solide pulvérulent selon la revendication 9 et/ou le solide pulvérulent obtenu par le procédé selon la revendication 10, avec le PA sous forme solide et en ce que l'on disperse ce mélange de solides dans une phase liquide, de préférence une solution aqueuse. 16-Produits intermédiaires du procédé selon la revendication 10, caractérisés en ce qu'ils sont constitués par des copolymères PAA précurseurs de particules. 17-Suspension selon la revendication 8 et/ou obtenue par le procédé selon l'une quelconque des revendications 12 à 15 et/ou solide pulvérulent selon la revendication 9 comprenant un moins un principe actif choisi, de préférence, parmi : * les vaccins ; 'les protéines et/ou les peptides, parmi lesquels les plus préférentiellement retenus sont : les hémoglobines, les cytochromes, les albumines, les interférons, les antigènes, les anticorps, l'érythropoïétine, l'insuline, les hormones de croissance, les facteurs VIII et IX, les interleukines ou leurs mélanges, les facteurs stimulants de l'hématopoïèse ; * les polysaccharides, l'héparine étant plus particulièrement sélectionnée ; * les acides nucléiques et, préférablement, les oligonucléotides d'ARN et/ou d'ADN ; 'des molécules non peptido-protéiques appartenant à diverses classes de chimiothérapie anti-cancéreuses et, en particulier, les anthracyclines et les taxoïdes, et leurs mélanges. 18-Suspension selon la revendication 8 et/ou suspension obtenue par le procédé selon l'une quelconque des revendications 12 à 15, et/ou solide pulvérulent selon la revendication 9, comprenant au moins un principe actif nutritionnel, phytosanitaire ou cosmétique. 19-Spécialité pharmaceutique, nutritionnelle, phytosanitaire ou cosmétique, caractérisée en ce qu'elle comporte une suspension et/ou du solide pulvérulent selon la revendication 18.